(57)【要約】【解決手段】本発明は、コアと、カバーと、これらの間に配置される中間層とを具備したゴルフボールであり、上記コアは、その直径３６〜４０ｍｍ、そのたわみ変形量３．５〜４．２ｍｍであり、上記中間層は、そのショアＤ硬度４５〜５５、その厚さ０．６〜１．６ｍｍであり、上記カバーは、そのショアＤ硬度６３〜６６、その厚さ０．６〜１．６、ボール全体のたわみ変形量２．６〜３．５ｍｍであり、かつ中間層とカバーとの合計厚さが１．８〜２．８ｍｍ、各部位のショアＤ硬度がコア中心＜コア表面＜中間層＜カバーとなるように硬度設計されると共に、上記カバーは、熱可塑性樹脂又は熱可塑性エラスマーを主材として形成され、上記中間層は、酸基の９０％以上が中和された特定の樹脂組成物にて形成されることを特徴とする。【効果】本発明のゴルフボールは、ボールの低スピン化を十分に実現させて飛距離を向上させ、打感及び割れ耐久性能にも優れたものである。【選択図】図１
2008212682.tif 000002
【特許請求の範囲】
【請求項１】
コアと、該コアに被覆される中間層と、該中間層に被覆されるカバーとを具備してなるゴルフボールにおいて、上記コアは、その直径が３６〜４０ｍｍ、そのたわみ変形量が３．５〜４．２ｍｍであり、上記中間層は、そのショアＤ硬度が４５〜５５であり、その厚さが０．６〜１．６ｍｍであり、上記カバーは、そのショアＤ硬度が６３〜６６、その厚さが０．６〜１．６ｍｍ、ボール全体のたわみ変形量が２．６〜３．５ｍｍであり、かつ中間層とカバーとの合計厚さが１．８〜２．８ｍｍであり、各部位のショアＤ硬度がコア中心≦コア表面≦中間層≦カバーとなるように硬度設計されると共に、上記カバーは熱可塑性樹脂又は熱可塑性エラスマーを主材として形成され、上記中間層の材料は、ＪＩＳ−Ｋ  ７２１０に準ずるメルトフローレートが０．５ｇ／１０ｍｉｎ以上の下記（Ｉ）〜（ＩＩＩ）から選ばれる加熱混合物を含む樹脂組成物からなり、この樹脂組成物において酸基の９０モル％以上が中和されることを特徴とするゴルフボール。
（Ｉ）
（ａ）オレフィン−不飽和カルボン酸ランダム共重合体及び／又はオレフィン−不飽和カルボン酸−不飽和カルボン酸エステルランダム共重合体  １００質量部、
（ｂ）分子量が２８０以上の脂肪酸又はその誘導体  ５〜８０質量部、及び
（ｃ）上記（ａ）、（ｂ）成分中の酸基を中和することができる塩基性無機金属化合物    ０．１〜２０質量部
（ＩＩ）
（ｄ）オレフィン−不飽和カルボン酸ランダム共重合体の金属イオン中和物、及び／又はオレフィン−不飽和カルボン酸−不飽和カルボン酸エステルランダム共重合体の金属イオン中和物  １００質量部、
（ｂ）分子量が２８０以上の脂肪酸又はその誘導体  ５〜８０質量部、及び
（ｃ）上記（ｄ）、（ｂ）成分中の酸基を中和することができる塩基性無機金属化合物  ０．１〜２０質量部
（ＩＩＩ）
（ａ）オレフィン−不飽和カルボン酸ランダム共重合体及び／又はオレフィン−不飽和カルボン酸−不飽和カルボン酸エステルランダム共重合体と（ｄ）オレフィン−不飽和カルボン酸ランダム共重合体の金属イオン中和物、及び／又はオレフィン−不飽和カルボン酸−不飽和カルボン酸エステルランダム共重合体の金属イオン中和物との混合物  １００質量部、
（ｂ）分子量が２８０以上の脂肪酸又はその誘導体  ５〜８０質量部、及び
（ｃ）上記（ａ）、（ｄ）、（ｂ）成分中の酸基を中和することができる塩基性無機金属化合物  ０．１〜２０質量部
【請求項２】
上記中間層材料の樹脂組成物において酸基の１００モル％が中和される請求項１記載のゴルフボール。
【請求項３】
上記コアにおけるコア表面とコア中心との硬度差がショアＤ硬度で５〜１５である請求項１又は２記載のゴルフボール。
【請求項４】
ボール表面に多数のディンプルが形成され、そのディンプルの総数が２５０〜３７０個、ディンプルの総容積が４００〜７００ｍｍ3、ディンプルの表面占有率７９％以上である請求項１、２又は３記載のゴルフボール。
【請求項５】
中間層材料のメルトフローレートが０．５〜１．０ｇ／１０ｍｉｎ、カバー材料と中間層材料とのメルトフローレートの差が１．０ｇ／１０ｍｉｎ以上である請求項１〜４のいずれか１項記載のゴルフボール。
【発明の詳細な説明】
【技術分野】
【０００１】
本発明は、コア、中間層及びカバーを具備してなる３層以上のゴルフボールであって、打感、コントロール性能、飛び性能に優れるゴルフボールに関する。
【背景技術】
【０００２】
近年ではクラブの性能が向上し、その効果でかなり打撃後のボールは低スピン化されつつある。しかしながら、ゴルファーの大半を占めるアベレージゴルファー（スコアが平均的なゴルファー）の打撃条件は未だスピンが多い傾向にあり、ボールの低スピン化を実現させることで、飛距離を向上させる余地がある。
【０００３】
飛距離を向上させる技術として、コアと最外層カバーとの間に挟まれる中間層の材料を改善した技術がある。例えば、特開２００３−１７５１３０号公報に開示されているように、アイオノマー樹脂等の中和度が比較的高く設定された高中和型の中間層材料が紹介されている。
【０００４】
しかしながら、上記提案のゴルフボールでは、軟らかいカバーの使用を想定しており、硬いカバーを用いて高反発性の中間層の特性を生かすような構造とはなっていない。
【０００５】
また、特開２００６−８７９４８号公報の高中和型の中間層材料を用いたゴルフボールの提案では、反発性は向上されているが、低スピン化構造として未だ改善の余地がある。
【０００６】
その他、特許第３７２９２４３号公報，特許第３７７２２５２号公報及び特開２００２−３４５９９９号公報などに高中和型の中間層材料が開示されているが、いずれの提案においても、中間層高反発性能を十分に生かしてボールを低スピン化させる点に未だ改善の余地があった。また、これらの提案のゴルフボールでは、飛距離のほかに、打感や割れ耐久性も十分に優れているものではない。
【０００７】
【特許文献１】特開２００３−１７５１３０号公報
【特許文献２】特開２００６−８７９４８号公報
【特許文献３】特許第３７２９２４３号公報
【特許文献４】特許第３７７２２５２号公報
【特許文献５】特開２００２−３４５９９９号公報
【発明の開示】
【発明が解決しようとする課題】
【０００８】
本発明は、上記事情に鑑みなされたもので、アベレージゴルファーのドライバーによる打撃条件においても、ボールの低スピン化を十分に実現させて飛距離を向上させ、打感及び割れ耐久性能にも優れたコア，中間層及びカバーを具備してなる３層以上のゴルフボールを提供することを目的とする。
【課題を解決するための手段】
【０００９】
本発明者は、上記目的を達成するため鋭意検討を行ったところ、特定の樹脂混合物からなる高反発性を有する中間層を用い、この中間層と硬いカバーとを最適なゲージで配置するように、中間層及びカバーの厚さ及び硬度を選択すると共に、コアの直径及びたわみ硬度を適正化し、各部位のショアＤ硬度をコア中心≦コア表面≦中間層≦カバーとなるように硬度設計したところ、アベレージゴルファーのドライバー打撃時において、ボールの低スピン化を十分に実現させて飛距離を向上させることを知見した。また、ボールの打感及び割れ耐久性能にも優れていることを知見した。
【００１０】
即ち、ゴルフボールをドライバーにより打撃した時、ゴルフボールには始めにスピンをかけようとする力が働き、その後、逆にスピンを抑えようとする力も働く。そこで、本発明では、中間層を高反発にすることにより、スピンを抑えようとする力に切り替わるタイミングを早くさせ、その結果、低スピン化を実現させたものである。また、ドライバー打撃時にカバーの剛性を保てないと中間層が潰れすぎてしまい、中間層の高反発性能が生かされず低スピンとはならない。そこで、本発明者は、スピンを抑えようとする力を最大にするには、高反発性能の中間層と硬いカバーとを組み合わせてボール構造を構築することが本発明の目的を達成する上で非常に有効であることを発見した。
【００１１】
更に詳述すると、本発明のゴルフボールは、ドライバーで打撃したボールの飛距離を重視したディスタンス系の中でも最も低スピン化できる構造である。従来から提案されているディスタンス系のボールでは、（ｉ）カバーを硬くして打撃時のボール初速を向上させ、低スピン化を図ること、（ｉｉ）中間層を硬くして打撃時のボール初速を向上させ、低スピン化を図ること、の２つがボール基本となっているが、どちらのボールも打感が硬くなってしまうデメリットがあり、このため、良好な打感を付与しつつ飛距離を伸ばすためには、中間層及びカバーの硬さは限界があった。そこで、カバー及び中間層の硬さを打感を損なわない限界まで硬くし、中間層は高反発の材料を配置することにより、ボールスピンを抑制する力のタイミングを早くさせ、その結果、低スピン化を実現し得ることを発明した。
【００１２】
従って、本発明は、下記のゴルフボールを提供する。
〔１〕コアと、該コアに被覆される中間層と、該中間層に被覆されるカバーとを具備してなるゴルフボールにおいて、上記コアは、その直径が３６〜４０ｍｍ、そのたわみ変形量が３．５〜４．２ｍｍであり、上記中間層は、そのショアＤ硬度が４５〜５５であり、その厚さが０．６〜１．６ｍｍであり、上記カバーは、そのショアＤ硬度が６３〜６６、その厚さが０．６〜１．６ｍｍ、ボール全体のたわみ変形量が２．６〜３．５ｍｍであり、かつ中間層とカバーとの合計厚さが１．８〜２．８ｍｍであり、各部位のショアＤ硬度がコア中心≦コア表面≦中間層≦カバーとなるように硬度設計されると共に、上記カバーは、熱可塑性樹脂又は熱可塑性エラスマーを主材として形成され、上記中間層の材料は、ＪＩＳ−Ｋ  ７２１０に準ずるメルトフローレートが０．５ｇ／１０ｍｉｎ以上の下記（Ｉ）〜（ＩＩＩ）から選ばれる加熱混合物を含む樹脂組成物からなり、この樹脂組成物において酸基の９０モル％以上が中和されることを特徴とするゴルフボール。
（Ｉ）
（ａ）オレフィン−不飽和カルボン酸ランダム共重合体及び／又はオレフィン−不飽和カルボン酸−不飽和カルボン酸エステルランダム共重合体  １００質量部、
（ｂ）分子量が２８０以上の脂肪酸又はその誘導体  ５〜８０質量部、及び
（ｃ）上記（ａ）、（ｂ）成分中の酸基を中和することができる塩基性無機金属化合物    ０．１〜２０質量部
（ＩＩ）
（ｄ）オレフィン−不飽和カルボン酸ランダム共重合体の金属イオン中和物、及び／又はオレフィン−不飽和カルボン酸−不飽和カルボン酸エステルランダム共重合体の金属イオン中和物  １００質量部、
（ｂ）分子量が２８０以上の脂肪酸又はその誘導体  ５〜８０質量部、及び
（ｃ）上記（ｄ）、（ｂ）成分中の酸基を中和することができる塩基性無機金属化合物  ０．１〜２０質量部
（ＩＩＩ）
（ａ）オレフィン−不飽和カルボン酸ランダム共重合体及び／又はオレフィン−不飽和カルボン酸−不飽和カルボン酸エステルランダム共重合体と（ｄ）オレフィン−不飽和カルボン酸ランダム共重合体の金属イオン中和物、及び／又はオレフィン−不飽和カルボン酸−不飽和カルボン酸エステルランダム共重合体の金属イオン中和物との混合物  １００質量部、
（ｂ）分子量が２８０以上の脂肪酸又はその誘導体  ５〜８０質量部、及び
（ｃ）上記（ａ）、（ｄ）、（ｂ）成分中の酸基を中和することができる塩基性無機金属化合物  ０．１〜２０質量部
〔２〕上記中間層材料の樹脂組成物において酸基の１００モル％が中和される〔１〕記載のゴルフボール。
〔３〕上記コアにおけるコア表面とコア中心との硬度差がショアＤ硬度で５〜１５である〔１〕又は〔２〕記載のゴルフボール。
〔４〕ボール表面に多数のディンプルが形成され、そのディンプルの総数が２５０〜３７０個、ディンプルの総容積が４００〜７００ｍｍ3、ディンプルの表面占有率７９％以上である〔１〕、〔２〕又は〔３〕記載のゴルフボール。
〔５〕中間層材料のメルトフローレートが０．５〜１．０ｇ／１０ｍｉｎ、カバー材料と中間層材料とのメルトフローレートの差が１．０ｇ／１０ｍｉｎ以上である〔１〕〜〔４〕のいずれか１項記載のゴルフボール。
【発明の効果】
【００１３】
本発明のゴルフボールは、コアを被覆するカバー及び中間層の硬さを、打感を損なわない限界まで硬くし、更に高反発の材料として特定の樹脂混合物により中間層を形成することにより、ドライバーによる打撃後のボールスピンを抑制する力のタイミングを早くさせ、その結果、低スピン化を実現し得、飛距離を大きく向上させることができる。また、ボールの打感が良好であり、割れ耐久性能も高いものである。
【発明を実施するための最良の形態】
【００１４】
以下、本発明につき、図面を参照して更に詳しく説明する。
本発明のゴルフボールは、コア１と、該コア１を覆う中間層２と、該中間層２を覆うカバー３とからなる少なくとも３層構造に形成されているものである。カバー３の表面には多数のディンプルＤが形成されている。ここで、図１は、コア１、中間層２、カバー３を各一層ずつの構成としているが、２層以上に多層化してもよく、必要に応じてコア１、中間層２、カバー３をそれぞれ複数層構成にすることができる。なお、以下に説明するコア、中間層、カバーについて複数層構成にする場合には、複数層全体として、各要件を全体として満たすように構成されていればよい。
【００１５】
まず、本発明のコアは、公知のコア材を使用でき、例えばゴム組成物等を挙げることができる。特に基材ゴムとしてポリブタジエンを使用したものが好ましく、このポリブタジエンとしては、シス構造を少なくとも４０％以上有するシス−１，４ポリブタジエン等を挙げることができる。
【００１６】
上記ゴム組成物には、架橋剤としてメタクリル酸亜鉛、アクリル酸亜鉛等の不飽和脂肪酸の亜鉛塩、マグネシウム塩やトリメチルプロパンメタクリレート等のエステル化合物を配合し得るが、特に反発性の高さからアクリル酸亜鉛を好適に使用し得る。これら架橋剤の配合量は、上記基材ゴム１００質量部に対し５質量部以上４０質量部以下とすることができる。
【００１７】
また、上記ゴム組成物中には、ジクミルパーオキサイド、ジクミルパーオキサイドと１，１−ビス（ｔ−ブチルパーオキシ）−３，３，５−トリメチルシクロヘキサンの混合物等の加硫剤を配合することができ、この加硫剤の配合量は、基材ゴム１００質量部に対し０．１質量部以上５質量部以下とすることができる。なお、ジクミルパーオキサイドとしては、市販品を好適に使用することができ、例えば、パークミルＤ（日本油脂社製）等を挙げることができる。
【００１８】
更に、必要に応じて、老化防止剤や比重調整の充填剤として酸化亜鉛や硫酸バリウム等を配合することができ、これら充填剤の配合量は、基材ゴム１００質量部に対し０質量部以上１３０質量部以下とすることができる。
【００１９】
また、本発明では、コアの反発を良くすると高反発を有する中間層の低スピン効果を妨げるため、コア材にペンタクロロチオフェノール等の有機硫黄化合物を使用しないことが好ましい。ただし、季節変動によるボール初速調整を行うことがあり、この点を考慮すると有機硫黄化合物を基材ゴム１００質量部に対して０．１質量部以下の範囲で添加することができる。
【００２０】
上記コア用ゴム組成物からコアを得るには、通常の混練機（例えば、バンバリーミキサー、ニーダー及びロール等）を用いて混練し、得られたコンパウンドをコア用金型を用いて成形するコンプレッション成形等で得ることができる。
【００２１】
本発明のコアは、コアの中心のショアＤ硬度が後述する中間層、カバーのショアＤ硬度に対し、下記関係を満たすことを要するが詳しくは後述する。
コア中心の硬度≦中間層の硬度≦カバーの硬度、
好ましくは、
コア中心の硬度≦コア表面の硬度≦中間層の硬度≦カバーの硬度、
更に好ましくは、
コア中心からカバー外側表面に行くに従い漸次高くなる。
【００２２】
本発明のコアの具体的なショアＤ硬度は、上記関係を満足する値であれば特に制限されるものではなく、中間層及びカバーのショアＤ硬度に応じて適宜調整されるが、コア中心のショアＤ硬度は、通常３５以下、特に３０以下、下限として１５以上、特に２０以上であることが好ましい。また、コアの表面のショアＤ硬度は、上記コア中心のショアＤ硬度に応じて適宜調整することが推奨され、通常５０以下、特に４５以下、下限として３０以上、特に３５以上であることが好ましい。
【００２３】
また、コア中心とコア表面との硬度差は、特に制限はないが、ショアＤ硬度で５以上、１５以下であることが好ましい。その理由は、コアの硬度傾斜が大きい方が低スピン化されるというのが一般的な考え方ではあるが、本発明では、比較的硬いカバーを配置するため、コアの硬度傾斜が大きい場合には、低スピン効果が生かされない構造となり、むしろ悪影響となる。よって、本発明のようにカバーが硬い場合は、コア硬度の傾斜が少ない方がより低スピンになる。つまり、コア硬度傾斜については、上記の範囲のように小さい方が本発明のコア構造には適切である。
【００２４】
本発明のコアは、直径が通常３６ｍｍ以上、好ましくは３７ｍｍ以上であり、上限として４０ｍｍ以下、好ましくは３９ｍｍ以下であることが推奨される。コア直径が小さいと、中間層及びカバーが厚くなり、打感が悪くなり、スピン量が増加して飛距離が低下するおそれがある。また、コア直径が大きいと、中間層及びカバーが薄くなり、割れ耐久性や耐擦過傷性が悪くなるおそれがある。
【００２５】
本発明のコアは、初期荷重１０ｋｇｆを負荷した状態から終荷重１３０ｋｇｆを負荷したときまでの変形量（ｍｍ）が、好ましくは３．５ｍｍ以上、上限として、好ましくは４．２ｍｍ以下である。コアのたわみ量が上記よりも小さくなると、打感が硬くなり好ましくない。また、コアのたわみ量が上記よりも大きくなると、ボール全体が変形しすぎてしまい、中間層の効果が低下してしまう場合がある。
【００２６】
本発明のゴルフボールは、図１に示したように、コア１に対して、少なくとも１層の中間層２と、最外層であるカバー３とを順に被覆形成したものである。そのうち上記中間層は、（ａ）成分としてオレフィン−不飽和カルボン酸ランダム共重合体及び／又はオレフィン−不飽和カルボン酸−不飽和カルボン酸エステルランダム共重合体、（ｄ）成分としてオレフィン−不飽和カルボン酸ランダム共重合体及び／又はオレフィン−不飽和カルボン酸−不飽和カルボン酸エステルランダム共重合体の金属イオン中和物のいずれかを単独で又は上記（ａ）成分と（ｄ）成分とを併用配合し、更に（ｂ）成分として分子量が２８０以上の脂肪酸又はその誘導体、及び（ｃ）成分として、上記各成分中の酸基を中和することができる塩基性無機金属化合物を配合した加熱混合物を含む樹脂組成物からなる。この（ａ）〜（ｄ）について以下に詳述する。
【００２７】
ここで、上記（ａ）成分中のオレフィンは、通常炭素数２以上、上限として８以下、特に６以下のものが好ましく、具体的には、エチレン、プロピレン、ブテン、ペンテン、ヘキセン、ヘプテン、オクテン等が挙げられ、特にエチレンであることが好ましい。
【００２８】
また、不飽和カルボン酸としては、例えばアクリル酸、メタクリル酸、マレイン酸、フマル酸等を挙げることができ、特にアクリル酸、メタクリル酸であることが好ましい。
【００２９】
更に、不飽和カルボン酸エステルとしては、上述した不飽和カルボン酸の低級アルキルエステルが好適で、具体的には、メタクリル酸メチル、メタクリル酸エチル、メタクリル酸プロピル、メタクリル酸ブチル、アクリル酸メチル、アクリル酸エチル、アクリル酸プロピル、アクリル酸ブチル等を挙げることができ、特にアクリル酸ブチル（ｎ−アクリル酸ブチル、ｉ−アクリル酸ブチル）であることが好ましい。
【００３０】
上記（ａ）成分のランダム共重合体は、上記成分を公知の方法に従ってランダム共重合させることにより得ることができる。ここで、ランダム共重合体中に含まれる不飽和カルボン酸の含量（酸含量）は、通常２質量％以上、好ましくは６質量％以上、更に好ましくは８質量％以上、上限としては２５質量％以下、好ましくは２０質量％以下、更に好ましくは１５質量％以下であることが推奨される。酸含量が少ないと反発性が低下する可能性があり、多いと加工性が低下する可能性がある。
【００３１】
上記（ｄ）成分のランダム共重合体の中和物は、上記ランダム共重合体中の酸基を部分的に金属イオンで中和することによって得ることができる。ここで、酸基を中和する金属イオンとしては、例えば、Ｎａ+、Ｋ+、Ｌｉ+、Ｚｎ++、Ｃｕ++、Ｍｇ++、Ｃａ++、Ｃｏ++、Ｎｉ++、Ｐｂ++等が挙げられるが、好ましくはＮａ+、Ｌｉ+、Ｚｎ++、Ｍｇ++等が好適に用いられ、更に好ましくはＺｎ++であることが推奨される。これら金属イオンのランダム共重合体の中和度は特に限定されるものではない。このような中和物は公知の方法で得ることができ、例えば、上記ランダム共重合体に対して、上記金属イオンのギ酸塩、酢酸塩、硝酸塩、炭酸塩、炭酸水素塩、酸化物、水酸化物及びアルコキシド等の化合物を使用して導入することができる。
【００３２】
上記（ａ）成分のランダム共重合体としては、例えば、ニュクレルＡＮ４３１１、同ＡＮ４３１８、同１５６０（いずれも三井・デュポンポリケミカル社製）等が、また（ｄ）成分のランダム共重合体の中和物としては、例えば、ハイミラン１５５４、同１５５７、同１６０１、同１６０５、同１７０６、同１８５５、同１８５６、同ＡＭ７３１６（いずれも三井・デュポンポリケミカル社製）、サーリン６３２０、同７９３０、同８１２０（いずれもデュポン社製）等が挙げられ、特に、亜鉛中和型アイオノマー樹脂（ハイミランＡＭ７３１６等）を好適に使用できる。
【００３３】
本発明では、ベース樹脂として上記（ａ）成分のランダム共重合体及び／又は上記（ｄ）成分の中和物を１種を単独で又は両成分を併用配合して使用することができるが、両成分を併用配合する場合の配合比は特に制限されるものではない。
【００３４】
上記（ｂ）成分は、分子量２８０以上の脂肪酸又はその脂肪酸誘導体であり、加熱混合物の流動性向上に寄与する成分で、上記（ａ）成分の熱可塑性樹脂と比較して分子量が極めて小さく、混合物の溶融粘度の著しい増加に寄与するものである。また、本発明の脂肪酸（誘導体）は、分子量が２８０以上で高含量の酸基（誘導体）を含むため、添加による反発性の損失が少ないものである。
【００３５】
上記（ｂ）成分の脂肪酸又はその脂肪酸誘導体は、アルキル基中に二重結合又は三重結合を含む不飽和脂肪酸（誘導体）であっても、アルキル基中の結合が単結合のみにより構成される飽和脂肪酸（誘導体）であってもよいが、１分子中の炭素数は、通常１８以上、上限として８０以下、特に４０以下であることが推奨される。炭素数が少ないと、本発明の目的である耐熱性の改善が達成できないばかりでなく、酸基の含量が多すぎてベース樹脂に含まれる酸基との相互作用により流動性の改善の効果を少なくする場合がある。一方、炭素数が多い場合には、分子量が大きくなるため流動性改質の効果を少なくする可能性がある。
【００３６】
上記（ｂ）成分の脂肪酸として、具体的には、ステアリン酸、１２−ヒドロキシステアリン酸、ベヘニン酸、オレイン酸、リノール酸、リノレン酸、アラキジン酸、リグノセリン酸などが挙げられ、特に、ステアリン酸、アラキジン酸、ベヘニン酸、リグノセリン酸を好適に用いることができる。
【００３７】
また、脂肪酸誘導体としては、脂肪酸の酸基に含まれるプロトンを置換したものが挙げられ、このような脂肪酸誘導体としては、金属イオンにより置換した金属せっけんが例示できる。金属せっけんに用いられる金属イオンとしては、例えば、Ｌｉ+、Ｃａ++、Ｍｇ++、Ｚｎ++、Ｍｎ++、Ａｌ+++、Ｎｉ++、Ｆｅ++、Ｆｅ+++、Ｃｕ++、Ｓｎ++、Ｐｂ++、Ｃｏ++が挙げられ、特にＣａ++、Ｍｇ++、Ｚｎ++が好ましい。
【００３８】
上記（ｂ）成分の脂肪酸誘導体として、具体的には、ステアリン酸マグネシウム、ステアリン酸カルシウム、ステアリン酸亜鉛、１２−ヒドロキシステアリン酸マグネシウム、１２−ヒドロキシステアリン酸カルシウム、１２−ヒドロキシステアリン酸亜鉛、アラキジン酸マグネシウム、アラキジン酸カルシウム、アラキジン酸亜鉛、ベヘニン酸マグネシウム、ベヘニン酸カルシウム、ベヘニン酸亜鉛、リグノセリン酸マグネシウム、リグノセリン酸カルシウム、リグノセリン酸亜鉛等が挙げられ、特にステアリン酸マグネシウム、ステアリン酸カルシウム、ステアリン酸亜鉛、アラキジン酸マグネシウム、アラキジン酸カルシウム、アラキジン酸亜鉛、ベヘニン酸マグネシウム、ベヘニン酸カルシウム、ベヘニン酸亜鉛、リグノセリン酸マグネシウム、リグノセリン酸カルシウム、リグノセリン酸亜鉛を好適に使用することができる。
【００３９】
なお、上述した（ａ）成分及び／又は（ｄ）成分、及び（ｂ）成分の使用に際し、公知の金属せっけん変性アイオノマー（ＵＳＰ５３１２８５７，ＵＳＰ５３０６７６０，ＷＯ９８／４６６７１公報等）を使用することもできる。
【００４０】
本発明の中間層材料は、（ｃ）成分として上記（ａ）成分及び／又は（ｄ）成分、及び（ｂ）成分中の酸基を中和することができる塩基性無機充填剤を配合してなるものであるが、従来例でも挙げたように、（ａ）成分及び／又は（ｄ）成分、及び（ｂ）成分のみ、特に金属変性アイオノマー樹脂のみ（例えば、上記特許公報に記載された金属せっけん変性アイオノマー樹脂のみ）を加熱混合すると、下記に示すように金属せっけんとアイオノマーに含まれる未中和の酸基との交換反応により脂肪酸が発生する。この発生した脂肪酸は熱的安定性が低く、成形時に容易に気化するため、成形不良の原因となるばかりでなく、発生した脂肪酸が成形物の表面に付着した場合、塗膜密着性が著しく低下する原因になる。
【００４１】
【化１】
2008212682.tif 000003
（ｉ）  アイオノマー樹脂中に含まれる未中和の酸基
（ｉｉ）  金属せっけん
（ｉｉｉ）  脂肪酸
Ｘ    金属原子
【００４２】
本発明は、このような問題を解決すべく、（ｃ）成分として、上記（ａ）成分及び／又は（ｄ）成分と（ｂ）成分中に含まれる酸基を中和する塩基性無機金属化合物を必須成分として配合する。（ｃ）成分の配合で、上記（ａ）成分及び／又は（ｄ）成分と（ｂ）成分中の酸基が中和され、これら各成分配合による相乗効果により、加熱混合物の熱安定性が高まると同時に、良好な成形性が付与され、ゴルフボール用材料としての反発性が向上するという優れた特性が付与されるものである。
【００４３】
上記（ｃ）成分は、上記（ａ）成分及び／又は（ｄ）成分、及び（ｂ）成分中の酸基を中和することができる塩基性無機金属化合物であり、好ましくは一酸化物であることが推奨され、アイオノマー樹脂との反応性が高く、反応副生成物に有機物を含まないため、熱安定性を損なうことなく、加熱混合物の中和度を上げることができる。
【００４４】
ここで、塩基性無機金属化合物に使われる金属イオンとしては、例えば、Ｌｉ+、Ｎａ+、Ｋ+、Ｃａ++、Ｍｇ++、Ｚｎ++、Ａｌ+++、Ｎｉ+、Ｆｅ++、Ｆｅ+++、Ｃｕ++、Ｍｎ++、Ｓｎ++、Ｐｂ++、Ｃｏ++等が挙げられ、無機金属化合物としては、これら金属イオンを含む塩基性無機充填剤、具体的には、酸化マグネシウム、水酸化マグネシウム、炭酸マグネシウム、酸化亜鉛、水酸化ナトリウム、炭酸ナトリウム、酸化カルシウム、水酸化カルシウム、水酸化リチウム、炭酸リチウム等が挙げられるが、上述したように一酸化物が好適であり、特に、アイオノマー樹脂との反応性の高い水酸化カルシウムや酸化マグネシウムを好適に使用できる。
【００４５】
上記中間層材料は、上述したように（ａ）成分、（ｄ）成分、（ｂ）成分及び（ｃ）成分を配合してなり、熱安定性、成形性、反発性の向上が図れるものであるが、これら成分の配合量は（ａ）成分及び／又は（ｄ）成分（以下、ベース樹脂という）１００質量部に対し、（ｂ）成分の配合量を５質量部以上、上限として８０質量部以下、好ましくは４０質量部以下、更に好ましくは２０質量部以下、（ｃ）成分の配合量を０．１質量部以上、上限としては、２０質量部以下、好ましくは１０質量部以下、より好ましくは５質量部以下にする必要がある。（ｂ）成分の配合量が少ない場合、溶融粘度が低くなり加工性が低下し、多いと耐久性が低下する。また、（ｃ）成分の配合量が少ない場合、熱安定性、反発性の向上が見られず、多い場合、過剰の塩基性無機金属化合物により組成物の耐熱性がかえって低下する。
【００４６】
上記加熱混合物は、上述した材料をそのまま使用しても、該混合物に他の材料を適宜配合してもよいが、いずれにしても、加熱混合物としてのＪＩＳ−Ｋ  ７２１０に準ずるメルトフローレート）を０．５ｇ／１０ｍｉｎ以上、１．０ｇ／１０ｍｉｎ以下にすることが好ましい。中間層材料の流動性は比較的低い方が所望の反発性を得ることができるので、加熱混合物の流動性も低いことが望まれる。ただし、加熱混合物のメルトフローレートが少ないと加工性が著しく低下してしまう。
【００４７】
上記加熱混合物は、赤外吸収測定において通常検出される１６９０〜１７１０ｃｍ-1のカルボニル伸縮振動に帰属する吸収ピークの吸光度に対する、１５３０〜１６３０ｃｍ-1のカルボキシラートアニオン伸縮振動に帰属する吸収ピークにおける相対吸光度（カルボキシラートアニオン伸縮振動に帰属する吸収ピークの吸光度／カルボニル伸縮振動に帰属する吸収ピークの吸光度）として特定されたものであることが好ましい。
【００４８】
ここで、カルボキシラートアニオン伸縮振動はプロトンを解離したカルボキシル基（金属イオンにより中和されたカルボキシル基）を、カルボニル伸縮振動は未解離のカルボキシル基の振動をそれぞれ示すが、それぞれのピークの強度比は中和度に依存する。一般的に用いられる中和度が約５０モル％のアイオノマー樹脂の場合、それぞれのピークの吸光度比は約１：１である。
【００４９】
上記加熱混合物は、中間層材料としての熱安定性、成形性、反発性を改良するために、カルボキシラートアニオン伸縮振動に帰属するピークの吸光度が、カルボニル伸縮振動によるピークの吸光度の少なくとも１．５倍以上であることが推奨され、好ましくは２倍以上であり、更に好ましくはカルボニル伸縮振動に帰属するピークが存在しないものであることが推奨される。
【００５０】
また、上記加熱混合物は、熱安定性を熱質量測定により測定することができるが、加熱混合物は、熱質量測定において、２５℃における質量を基準とした２５０℃における減量率が、通常２質量％以下、好ましくは１．５質量％以下、更に好ましくは１質量％以下であることが推奨される。
【００５１】
なお、加熱混合物自体の比重は、特に制限されるものではないが、通常０．９以上、上限として１．５以下、好ましくは１．３以下、更に好ましくは１．１以下であることが推奨される。
【００５２】
上記加熱混合物は、上述した（ａ）成分及び／又は（ｄ）成分、（ｂ）成分及び（ｃ）成分が加熱混合され、メルトフローレートが適正化されるものであるが、加熱混合物中の酸基の９０モル％以上、最も好ましくは１００モル％が中和されていることである。このような高中和化により上述したベース樹脂と脂肪酸（誘導体）のみを使用した場合に問題となる交換反応をより確実に抑制し、脂肪酸の発生を防ぐことができ、熱的な安定性が著しく増大し、成形性が良好で、従来のアイオノマー樹脂と比較して反発性の著しく増大した材料になり得る。
【００５３】
ここで、上記加熱混合物の中和化は、高中和度と流動性をより確実に両立するために、上記加熱混合物の酸基が遷移金属イオンと、アルカリ金属及び／又はアルカリ土類金属イオンとで中和されていることが推奨され、遷移金属イオンがアルカリ（土類）金属イオンと比較してイオン凝集力が弱いため、加熱混合物中の酸基の一部を中和し、流動性の著しい改良を図ることができる。
【００５４】
この場合、遷移金属イオンと、アルカリ（土類）金属イオンのモル比は適宜調整されるが、通常１０：９０〜９０：１０、特に２０：８０〜８０：２０であることが好ましい。遷移金属イオンのモル比が少ないと、流動性を改善する効果が十分に得られない可能性があり、モル比が高いと、反発性が低下する可能性がある。
【００５５】
ここで、上記金属イオンとして、具体的には、遷移金属イオンとしては、亜鉛イオン等、アルカリ金属イオン又はアルカリ土類金属イオンとしては、ナトリウムイオン、リチウムイオン及びマグネシウムイオンから選ばれる少なくとも１種のイオン等が挙げられる。
【００５６】
なお、酸基が遷移金属イオンとアルカリ金属イオン又はアルカリ土類金属イオンとで中和された加熱混合物を得る方法は、特に制限されるものではなく、例えば、遷移金属イオン（亜鉛イオン）により中和する方法の具体的な例として、脂肪酸誘導体に亜鉛せっけんを用いる方法、（ｄ）成分として亜鉛中和物をベース樹脂（例えば、亜鉛中和型アイオノマー樹脂）に含める方法、（ｃ）成分の塩基性無機金属化合物に亜鉛酸化物を用いる方法などが挙げられる。
【００５７】
上記中間層材料を得るには、上記加熱混合物を必須成分とすればよいが、その割合は、中間層材料全量（樹脂組成物全量）中に５０質量％以上であることが好適であり、より好ましくは６０質量％以上、更に好ましくは７０質量％以上となるように加熱混合物を含有することが本発明の効果を有効に発揮させることができる。また、上記加熱混合物を必須とする樹脂組成物中には、顔料、分散剤、老化防止剤、紫外線吸収剤、光安定剤などの各種添加剤を加えることができる。また、打撃時のフィーリングを改善するために上記必須成分に加え、種々の非アイオノマー熱可塑性エラストマーを配合することができる。このような非アイオノマー熱可塑性エラストマーとして、例えば、オレフィン系エラストマー、スチレン系エラストマー、エステル系エラストマー、ウレタン系エラストマー等が挙げられ、特にオレフィン系エラストマー、スチレン系エラストマーの使用が好ましい。オレフィン系エラストマーとしては、例えば、ＪＳＲ社製の水添ポリマー「ダイナロン」等の市販品を使用することができる。
【００５８】
また、上記樹脂組成物の製法に制限はなく、例えば、加熱温度１５０〜２５０℃の条件下、混練型二軸押出機、バンバリー、ニーダー等のインターナルミキサー等を用いて混練することができる。この場合、上記樹脂組成物に必須成分以外の各種添加剤を配合する方法についても特に制限はなく、上記必須成分と共に配合して同時に加熱混合する方法、上記必須成分を予め加熱混合をした後、任意の添加剤を加えて更に加熱混合する方法等を挙げることができる。
【００５９】
上記中間層を形成する方法としては、特に制限されるものではなく、例えば、公知の射出成形やコンプレッション成形等により上記樹脂組成物を使用して中間層を形成することができる。射出成形法を採用する場合には、射出成形用金型の所定位置に予め作製したコアを配備した後、上記材料を該金型内に導入する方法が採用できる。また、コンプレッション成形法を採用する場合には、上記材料で一対のハーフカップを作り、このカップでコアをくるみ、金型内で加圧加熱する方法を採用できる。なお、加圧加熱成形する場合、成形条件としては、１２０〜１７０℃、１〜５分間の条件を採用することができる。
【００６０】
上記中間層は、上記加熱混合物を主体とした樹脂組成物にて形成されるものであるが、中間層は単層に限られない。中間層を二層以上の場合には、これらのうち少なくとも一層が上記加熱混合物にて形成され、それ以外は、公知の各種の樹脂材料を用いることができる。
【００６１】
具体的には、上記コア材として挙げたゴム組成物や熱可塑性樹脂等を使用することができる。
【００６２】
他の中間層材として使用できる熱可塑性樹脂としては、例えば、アイオノマー樹脂や熱可塑性エラストマーが好適で、より具体的には、ポリエステル系、ポリアミド系、ポリウレタン系、オレフィン系、スチレン系等の各種熱可塑性エラストマーなどを挙げることができる。このようなエラストマーの市販品としては、ハイトレル（東レ・デュポン社製）、ペルプレン（東洋紡社製）、ペバックス（アトケム社製）、パンデックス（大日本インキ化学工業社製）、サントプレーン（モンサント社製）、タフテック（旭化成工業社製）等を挙げることができる。アイオノマー樹脂の市販品としては、例えば、ハイミラン（三井・デュポンポリケミカル社製）、サーリン（デュポン社製）、アイオテック（エクソン社製）等を挙げることができる。
【００６３】
なお、上記熱可塑性樹脂中には、無機充填剤等の各種添加剤を適宜量配合することができ、無機充填剤としては、例えば、硫酸バリウム、二酸化チタンなどが挙げられる。これら無機充填剤は、材料中で分散しやすいように表面処理されたものであってもよい。
【００６４】
上記中間層は、他の材料を使用する場合にも公知の方法にて形成することができ、成形方法は、上述した加熱混合物を使用した中間層形成方法と同様の方法を採用し得る。
【００６５】
ここで、中間層の厚さは、０．６ｍｍ以上、好ましくは０．９ｍｍ以上であり、上限として１．６ｍｍ以下、好ましくは１．４ｍｍ以下になるように形成される。中間層が上記範囲より薄すぎると、割れ耐久性が悪くなり、また材料の高反発効果が低下する。逆に、中間層が上記範囲より厚いと、スピン量が増えすぎてしまい、打感が硬くなる。
【００６６】
中間層のショアＤ硬度は、４５以上５５以下に設定されるものである。中間層が上記範囲よりも軟らかすぎると、スピンが増加してしまい、飛距離が低下し、更に反発も低下する。また、中間層か上記範囲より硬いと、打感が硬くなる。
【００６７】
また、本発明におけるカバー（最外層）は、熱可塑性樹脂または熱可塑性エラストマーを主材として形成することができる。例えば、アイオノマー樹脂等の熱可塑性樹脂や各種の熱可塑性エラストマーを挙げることができ、具体的にはポリエステル系熱可塑性エラストマー、ポリアミド系熱可塑性エラストマー、ポリウレタン系熱可塑性エラストマー、オレフィン系熱可塑性エラストマー、スチレン系熱可塑性エラストマー等を使用できるが、アイオノマー樹脂、ポリウレタン系熱可塑性エラストマーを好適に用いることができる。アイオノマー樹脂等の市販品としては、例えば、ハイミラン（三井・デュポンポリケミカル社製）、サーリン（デュポン社製）、アイオテック（エクソン社製）、Ｔ−８１９０（大日本インキ化学工業社製）などを使用することができる。
【００６８】
上記カバー材に対しては、無機充填剤等の各種添加剤を適宜量配合することができ、無機充填剤としては、上述した中間層に使用できるものを好適に使用できる。
【００６９】
また、上述した材料でカバーを形成するには、上記中間層と同様にして射出成形方法、コンプレッション成形方法等にて形成することができる。
【００７０】
カバー材料は、中間層材料とのメルトフローレートよりも高く設定されるものであり、両差が１．０ｇ／１０ｍｉｎ以上であることが好ましい。カバーは後述する１．６ｍｍ以下と薄く形成されるものであり、ある程度十分な流動性がないと成形不良となり、カバーの品質が悪くなるおそれがある。
【００７１】
上記カバーの厚さは、０．６ｍｍ以上、好ましくは０．８ｍｍ以上であり、上限として１．６ｍｍ以下、好ましくは１．４ｍｍ以下にすることが推奨される。カバーが上記範囲よりも薄くなると、割れ耐久性や耐擦過傷が悪くなる。また、カバーが上記範囲よりも薄くなると、カバーの剛性が低くなり中間層が潰れすぎてしまい、中間層材料の高反発効果が低下する。逆に、カバーが上記範囲よりも厚いと、打感が硬くなる。
【００７２】
本発明においては、上記中間層及びカバーの厚さを合わせた全体厚さが、１．８ｍｍ以上、２．８ｍｍ以下であることが必要である。中間層とカバーを合わせた厚さが上記範囲よりも薄いと、割れ耐久性や耐擦過傷性が悪くなる。また、中間層の高反発効果の低下やカバー剛性の低下となり、低スピン化されなくなる。逆に、上記合計厚さが上記範囲を超えると、打感が硬くなり、スピンが増加して飛距離が低下する。
【００７３】
また、上記カバーは、ショアＤ硬度が６３以上、６６以下であることが必要とされる。ショアＤ硬度が上記より軟らかすぎると、スピンが増加してしまい、飛距離が低下する。更に、ボールの反発も低下してしまう。また、この場合、カバーの剛性が低くなり、中間層が潰れすぎてしまい中間層材料の高反発効果が低下する。逆に、カバーが上記より硬いと、打感が硬くなる。
【００７４】
本発明のゴルフボールの初期荷重１０ｋｇｆを負荷した状態から終荷重１３０ｋｇｆを負荷したときまでの変形量（ｍｍ）は、特に制限はないが、本発明の効果を有効に発揮させる点から、好ましくは２．６ｍｍ以上、より好ましくは２．８ｍｍ以上、上限として、好ましくは３．５ｍｍ以下、より好ましくは３．３ｍｍ以下である。ボールのたわみ量が上記よりも小さくなると、打感が硬くなり好ましくない。また、ボールのたわみ量が上記よりも大きくなると、ボール全体が変形しすぎてしまい、中間層の効果が低下してしまう場合がある。
【００７５】
本発明のボール表面には、図１に示されるように、常法に従って多数のディンプルが形成される。このディンプルＤについては、空気力学的性能を向上させる点から表面占有率が７９％以上であることが好ましい。ディンプルＤの個数は、特に制限はないが、２５０〜３７０個の範囲内に設定されことが好ましく、特に２７０〜３５０個とすることが好適である。また、ディンプルＤの総容積とは、特に図示してはいないが、ディンプルＤの壁面と、ボール表面上の陸部曲面に囲まれた部分の容積の合計を意味するが、その総容積が４００〜７００ｍｍ3、特に、４５０〜６５０ｍｍ3に設定されることが好適である。これらのディンプル個数、表面占有率及び総容積が上記値よりも小さくなると、ボールの揚力が大きくなり、その結果、飛ばなくなるおそれがあり、逆に、多いと揚力が小さくなり、飛ばなくなるおそれがある。
【００７６】
本発明において、ディンプルＤの形状については、特に図示してはいないが、通常用いられる平面視円形に限らず、三角形，四角形，五角形，六角形等の各種多角形、デュードロップ形、その他楕円形などの特異なディンプルを単独で、または組み合わせて使用することができる。
【００７７】
また、本発明では、上記の通り、ボール構造を低スピン構造に設計しているので、打撃後のボール弾道において、低スピン領域においても揚力を失い難いという作用効果を奏するようにディンプル設計を行うことが重要である。
【００７８】
本発明のゴルフボールは、競技用としてゴルフ規則に従うものとすることができ、直径４２．６７ｍｍ以上、重さ４５．９３ｇ以下に形成することができる。
【実施例】
【００７９】
以下、実施例と比較例を示し、本発明を具体的に説明するが、本発明は下記の実施例に制限されるものではない。
【００８０】
〔実施例１〜４、比較例１〜９〕
表１に示す配合（質量部）にて得たゴム組成物を１５５℃で１５分間加硫することにより、コアを作成した。このコアに、表２に示す配合の中間層材及び表３に示すカバー材を順次、射出成形して、コアの周囲に中間層及びカバーを形成したスリーピースソリッドゴルフボールを作成した。得られたゴルフボールの物性及び評価結果を表４（実施例），表５（比較例）に示す。
【００８１】
【表１】
2008212682.tif 000004
【００８２】
なお、表１中に記載した主な材料の商品名は以下の通りである。
ポリブタジエン：商品名「ＢＲ７３０」（ＪＳＲ社製）
ポリイソプレン：商品名「ＩＲ２２００」（ＪＳＲ社製）
過酸化物（１）：ジクミルパーオキサイド、商品名「パークミルＤ」（日本油脂社製）
過酸化物（２）：１，１−ジ（ｔ−ブチルパーオキシ）シクロヘキサンとシリカの混合物
、商品名「パーヘキサＣ−４０」（日本油脂社製）
硫黄          ：亜鉛華混合硫黄（鶴見化学工業社製）
老化防止剤    ：商品名「ノクラックＮＳ−６」（大内新興化学工業社製）
【００８３】
【表２】
2008212682.tif 000005
【００８４】
なお、表２中に記載した主な材料の商品名は以下の通りである。
ＡＭ７３１８    ：三井デュポンポリケミカル社製  Ｎａイオン中和エチレン−メタクリ
ル酸共重合体のアイオノマー樹脂
サーリン８１５０：デュポン社製  Ｎａイオン中和エチレン−メタクリル酸共重合体のア
イオノマー樹脂
サーリン８１２０：デュポン社製  Ｎａイオン中和エチレン−メタクリル酸−アクリル酸
エステル共重合体のアイオノマー樹脂
サーリン８３２０：デュポン社製  Ｎａイオン中和エチレン−メタクリル酸−アクリル酸
エステル共重合体のアイオノマー樹脂
ダイナロン６１００Ｐ：ＪＳＲ社製  水添ポリマー(オレフィン系熱可塑性エラストマー)
ベヘニン酸      ：商品名「ＮＡＡ−２２２Ｓ（粉末）」日本油脂社製
水酸化カルシウム：商品名「ＣＬＳ−Ｂ」白石工業社製
【００８５】
【表３】
2008212682.tif 000006
【００８６】
なお、表３中に記載した主な材料の商品名は以下の通りである。
ハイミラン１６０５：三井デュポンポリケミカル社製  Ｎａイオン中和エチレン−メタク
リル酸共重合体のアイオノマー樹脂
ハイミラン１７０６：三井デュポンポリケミカル社製  Ｚｎイオン中和エチレン−メタク
リル酸共重合体のアイオノマー樹脂
ハイミラン１６０１：三井デュポンポリケミカル社製  Ｎａイオン中和エチレン−メタク
リル酸共重合体のアイオノマー樹脂
ハイミラン１５５７：三井デュポンポリケミカル社製  Ｚｎイオン中和エチレン−メタク
リル酸共重合体のアイオノマー樹脂
酸化チタン        ：商品名「タイペークＲ５５０」石原産業社製
青色顔料          ：商品名「Ultramarine Blue EP-62」HOLLIDAY PIGMENTS社製
【００８７】
【表４】
2008212682.tif 000007
【００８８】
【表５】
2008212682.tif 000008
【００８９】
本実施例及び比較例のゴルフボールの物性と飛び，打感及び割れ耐久性の試験評価の詳細については下記のとおりである。
【００９０】
コア及びボールのたわみ量
コアまたはゴルフボールを初期荷重１０ｋｇｆを負荷した状態から終荷重１３０ｋｇｆを負荷したときまでの変形量（ｍｍ）
【００９１】
コア中心硬度、コア表面硬度
ショアＤ硬度、即ち、ＡＳＴＭ  Ｄ２２４０タイプＤデュロメータにより測定した硬度であり、コア表面部を計測した硬度と、コアを半分に切断し、その中心部を計測した硬度である。
【００９２】
中間層硬度、カバー硬度
ショアＤ硬度、即ち、ＡＳＴＭ  Ｄ２２４０タイプＤデュロメータにより測定した硬度であり、ＪＩＳ−Ｋ６２５３に基づく。この硬度は、中間層またはカバーを被覆した球体の表面硬度ではなく、樹脂シート表面硬度の測定値を意味する。
【００９３】
飛び性能
ドライバー（ブリヂストンスポーツ社製  TourStage X-Drive Type405 9.5°）をスウィングロボット（ミヤマエ社製）に装着し、ヘッドスピード（ＨＳ）４５ｍ／ｓで打撃した時の飛距離を測定した。「初速」及び「スピン」については、打撃直後のボールを高速カメラにて測定した値を示した。
【００９４】
打感
アマチュアゴルファー（ハンディキャップ１０未満の上級者）５人が打撃した後、以下の基準で評価した採点結果を平均し、それを３段階で判断したものを示した。
５点：非常に軟らかい
４点：軟らかい
３点：普通
２点：やや硬い
１点：非常に硬い
○（軟らかい）：５人の平均点が４点以上
△（普通）    ：５人の平均点が２〜４点
×（硬い）    ：５人の平均点が２点以下
【００９５】
割れ耐久性
実施例２のボールの初速が初期１０回平均の初速対比で９７％以下になった時の回数を１００として下記の指標により判断した。各ボールＮ＝３としてその平均値でみた。
○：指数１１０以上
△：指数９０以上１１０未満
×：指数９０未満
【００９６】
上記の表５の結果から、比較例のゴルフボールは、下記のボール構造を有するためにボール評価のうち少なくとも１項目につき本実施例（表４）に比べて劣るものである。具体的には以下のとおりである。
比較例１では、コアの硬度分布が大きいために＃１のスピンが多い。
比較例２では、中間層＋カバーが厚いためにスピンが多く飛ばない。また、打感も硬くなる。
比較例３では、中間層とカバーとの合計厚さが薄いためにスピンが多く飛ばない。また、割れ耐久性も悪くなる。
比較例４では、中間層が軟らかすぎるためにスピンが多く飛ばない。
比較例５では、中間層が硬すぎるため＃１に打感が硬い。また、割れ耐久性も悪くなる。
比較例６では、カバーが軟らかすぎるためにスピンが多く飛ばない。
比較例７では、ボール製品が軟らかすぎるため初速が低下してしまい、その結果、飛ばない。また、割れ耐久性も悪くなる。
比較例８では、ボール製品が硬すぎるためスピンが多く飛ばない。また、打感も硬くなる。
比較例９では、中間層の中和度が低いために、ボール反発が低くなりスピンを抑えようとする力のタイミングが遅くなる。その結果、スピンが多くなってしまい、飛ばない。
【００９７】
上記実施例のゴルフボールは、コア材の配合においてペンタクロロチオフェノールを０質量部とする一方、カバーの中和度を比較的低く設定している。つまり、コア及びカバーについては低反発にするとともに、中間層の中和度を更に高くして反発性を向上させるようにし、高反発中間層の低スピン効果がより発揮されるようにボール構造の設計を行うものである。
【図面の簡単な説明】
【００９８】
【図１】本発明の一実施例にかかるゴルフボール（３層構造）の概略断面図である。
【符号の説明】
【００９９】
１  コア
２  中間層
３  カバー
Ｄ  ディンプル
Ｇ  ゴルフボール
【図１】
2008212682.tif 000009